(57)【要約】【課題】視覚による真贋の鑑定が可能な偽造防止用紙の提供。【解決手段】基紙部及びセルロース繊維と填料の凝集体により形成されているランダム模様部からなる偽造防止用紙において、その偽造防止用紙の坪量が４０〜２００ｇ／ｍ2、灰分が３％以下及びその基紙部の不透明度が５０％以下で、その填料の５〜５０質量％が残光性蓄光顔料で且つその基紙部とそのランダム模様部との不透明度の差が４０〜６０％である偽造防止用紙。【選択図】  なし【特許請求の範囲】
【請求項１】
基紙部、及び、セルロース繊維と填料の凝集体により形成されているランダム模様部、からなる偽造防止用紙において、該偽造防止用紙の坪量が４０〜２００ｇ／ｍ2及び灰分が３質量％以下で、ＪＩＳ  Ｐ８１３８で測定した該基紙部の不透明度が５０％以下で、該填料の５〜５０質量％が残光性蓄光顔料で且つ該基紙部と該ランダム模様部との不透明度の差が４０〜６０％であることを特徴とする偽造防止用紙。
【請求項２】
粘状叩解されたセルロース繊維水分散液に、コロイド状珪酸とカチオン化澱粉を、該コロイド状珪酸中のＳｉＯ2１質量部に対し該カチオン化澱粉が１〜２５質量部の比となるように添加して該コロイド状珪酸と該カチオン化澱粉の複合体を形成する第一工程、セルロース繊維及び５〜５０質量％が残光性蓄光顔料である填料からなるパルプスラリー懸濁液に金属化合物を添加し一次凝集体を形成させた後、該パルプスラリー懸濁液にアクリル系高分子を添加し二次凝集体を形成させる第二工程、第一工程において該複合体が形成されている該セルロース繊維水分散液から紙を抄造する際に、抄紙機のストックインレット直後に、第二工程において形成されている該二次凝集体を含む該パルプスラリー懸濁液を連添する第三工程、からなることを特徴とする偽造防止用紙の製造方法。
【発明の詳細な説明】
【技術分野】
【０００１】
本発明は、粘状叩解されたセルロース繊維を用いて抄造する工程において均一で高度な透明性を有する透明紙の紙層上部にセルロース繊維及びその５〜５０質量％が残光性蓄光顔料である填料の凝集物によりランダム模様が付与された偽造防止用紙及びその製造方法に関するものである。このようにして製造された偽造防止用紙は、偽造防止効果に極めて優れ、ファンシーペーパー、カタログ、書籍用紙及び包装紙等付加価値が高い機能紙に用いられる。
【背景技術】
【０００２】
トレーシング紙等、透明性の高い用紙に模様を付与する場合、抄造工程で内添により模様を付与すると、その透明紙の透明性が損なわれ、偽造防止効果が発揮されない危険性が多分にある。そのため、従来から、印刷により均一な模様が印刷されていた。印刷ではランダムな模様を付与することは困難で、偽造防止効果に劣る。一方、透明性の高くない用紙に内添で模様を付与すると、模様が不鮮明になり、偽造防止効果に著しく劣るものとなる。
【発明の開示】
【発明が解決しようとする課題】
【０００３】
本発明は、視覚により真贋の鑑定が可能であり、偽造防止効果に極めて優れた偽造防止用紙及び抄造工程で内添により模様を付与しても高透明性を維持できる偽造防止用紙の製造方法を提供することを目的とする。
【課題を解決するための手段】
【０００４】
本発明は、基紙部、及び、セルロース繊維と填料の凝集体により形成されているランダム模様部、からなる偽造防止用紙において、該偽造防止用紙の坪量が４０〜２００ｇ／ｍ2及び灰分が３質量％以下で、ＪＩＳ  Ｐ８１３８で測定した該基紙部の不透明度が５０％以下で、該填料の５〜５０質量％が残光性蓄光顔料で且つ該基紙部と該ランダム模様部との不透明度の差が４０〜６０％であることを特徴とする偽造防止用紙に関する。又、粘状叩解されたセルロース繊維水分散液に、コロイド状珪酸とカチオン化澱粉を、該コロイド状珪酸中のＳｉＯ2１質量部に対し該カチオン化澱粉が１〜２５質量部の比となるように添加して該コロイド状珪酸と該カチオン化澱粉の複合体を形成する第一工程、セルロース繊維及び５〜５０質量％が残光性蓄光顔料である填料からなるパルプスラリー懸濁液に金属化合物を添加し一次凝集体を形成させた後、該パルプスラリー懸濁液にアクリル系高分子を添加し二次凝集体を形成させる第二工程、第一工程において該複合体が形成されている該セルロース繊維水分散液から紙を抄造する際に、抄紙機のストックインレット直後に、第二工程において形成されている該二次凝集体を含む該パルプスラリー懸濁液を連添する第三工程、からなることを特徴とする偽造防止用紙の製造方法に関する。
【発明の効果】
【０００５】
本発明の偽造防止用紙によると、視覚による真贋の鑑定が可能である。又、本発明の製造方法によると、抄造工程で内添により模様を付与しても高透明性を維持でき、偽造防止効果に極めて優れた偽造防止用紙を得ることができる。
【発明を実施するための最良の形態】
【０００６】
基紙部を形成するために用いるパルプは、広葉樹クラフトパルプ（ＬＢＫＰ）、針葉樹クラフトパルプ（ＮＢＫＰ）、広葉樹サルファイトパルプ（ＬＢＳＰ）及び針葉樹サルファイトパルプ（ＮＢＳＰ）等の化学パルプ、メカニカルパルプ（ＧＰ）、サーモメカニカルパルプ（ＴＭＰ）及びケミカルサーモメカニカルパルプ（ＣＴＭＰ）等の機械パルプ、竹、アバカ、ケナフ、エスパルト及びバガス等の非木材パルプ並びにＤＩＰ等の古紙再生パルプ等である。又、本発明においてランダム模様部を形成するために用いられるパルプも同様のパルプである。ランダム模様部を形成するために用いられるパルプの量は、パルプ全量の５質量％以下、特に１質量％以下であることが、透明性の維持及びそれに起因する偽造防止効果の点から好ましい。
【０００７】
透明紙では高透明性を維持する点から通常填料は用いられない。同様に、本発明でも基紙部には填料は用いられない。但し、カチオン化澱粉との複合体を形成するためにコロイド状珪酸は用いられる。一方、ランダム模様部には填料が用いられる。その填料の量は、高い白色度を得るために、質量でランダム模様部を形成するパルプの０．５倍以上、特に１倍以上であることが好ましい。又、パルプ凝集力を高水準に維持し模様破壊を起こさないために、即ち、模様を形成するために用いるパルプが凝集後に分解しないために、パルプの５倍以下、特に３倍以下であることが好ましい。
【０００８】
ランダム模様を鮮明にし、視覚による真贋の鑑定を可能とするためには、填料全量の５〜５０質量％が残光蓄光性顔料で、偽造防止用紙の坪量が４０〜２００ｇ／ｍ2及び灰分が３質量％以下で、その基紙部の不透明度が５０％以下であり、そのランダム模様部と基紙部の不透明度の差が４０〜６０％である必要がある。
【０００９】
偽造防止用紙を得るために用いられる残光性蓄光顔料には放射性物質や有害物質が含まれない。その残光性蓄光顔料としてはジスプロシウム・ユーロピウムで付活されたアルミン酸ストロンチウムが挙げられる。その他に、ＭＡｌ2Ｏ4で表される化合物を母結晶とし、それに賦活剤としてユウロピウムを、共賦活剤としてセリウム、プラセオジム、ネオジム、サマリウム、テルビウム、ジスプロシウム、ホルミウム、エルビウム、ツリウム、イッテルビウム又はルテチウムを二種以上添加したものが挙げられる。ここにおいて、Ｍはカルシウム、ストロンチウム又はバリウムである。偽造防止用紙を得るために用いられる残光性蓄光顔料は、質量で填料全量の５〜５０％である。５質量％未満だと目視により真贋の鑑別が難しいため偽造防止効果が小さい。又、５０質量％超だと基紙部の色相が大きく変化し、基紙部が著しく透明性を損なう。偽造防止効果を最大に発揮させるために、その平均粒径は１０〜３０μｍが好ましい。
【００１０】
本発明において、基紙部を形成する代表的実施態様は、粘状叩解されたセルロース繊維水分散液に、コロイド状珪酸とカチオン化澱粉を、そのコロイド状珪酸中のＳｉＯ2１質量部に対しそのカチオン化澱粉が１〜２５質量部の比となるように添加し該コロイド状珪酸と該カチオン化澱粉の複合体を形成したパルプスラリー懸濁液から抄紙する態様である。カチオン化澱粉とコロイド状珪酸の複合体を形成させる理由は、濾水性を高めるためである。この代表的実施態様で用いられるコロイド状珪酸で好ましいものは、無水珪酸の超微粒子をコロイド溶液として用い易く、安定な状態にしたものである。カチオン化澱粉は第四級アンモニウム塩や第三級アミノ基で置換されているもの等澱粉がカチオン化剤で処理された公知のものである。用いられるコロイド状珪酸とカチオン化澱粉の量はコロイド状珪酸中のＳｉＯ2１質量部に対し該カチオン化澱粉が１〜２５質量部の比となるように添加するのが複合体を確実に形成する点から好ましい。
【００１１】
本発明の代表的実施態様は、一次凝集体を経て二次凝集体を作り、その後、その二次凝集体を含有するパルプスラリー懸濁液を抄紙機のストックインレット直後に連添することにより偽造防止用紙のランダム模様部を形成する態様である。
【００１２】
その凝集体を形成するために用いられる填料として、炭酸カルシウム、タルク、カオリン、焼成カオリン及び酸化チタン等鉱物質の粉末が代表的なものとして例示できる。それ以外にも無機及び有機物も用いることができる。
【００１３】
この一次凝集体を形成するために用いられる金属化合物としては、塩化アルミニウム、硫酸アルミニウム及び硫酸亜鉛等のアルカリ土類金属及びアルカリ土類金属以外の多価金属の塩類を例示できる。その一次凝集体を作るために用いられる金属化合物の量は、凝集体を確実に形成させるために、質量でランダム模様部形成用のパルプの１．５〜３．５部が好ましい。
【００１４】
又、その代表的実施態様で二次凝集体を作るために用いられるアクリル系高分子材料としては、ポリアクリルアミド系、ポリアクリルエステル系及びポリアミドアミン系等が例示できる。そのアクリル系高分子材料の量も、凝集体を確実に形成させるために、質量でランダム模様部形成用のパルプの１〜３％が好ましい。
【００１５】
更に、代表的実施態様において二次凝集体を確実に形成させるために、アクリル系高分子材料を添加するパルプスラリーの懸濁液のｐＨは８〜９であることが好ましい。
【００１６】
代表的実施態様において二次凝集体を含有するパルプスラリー懸濁液の添加位置は、模様を確実に発現させるために、ストックインレット（抄紙機原料噴射装置）の直後が好ましい。
【００１７】
本発明の偽造防止用紙のランダム模様部を形成するために、炭酸カルシウム、タルク、カオリン、焼成カオリン及び酸化チタン等の填料を用いることができる。又、本発明の偽造防止用紙の基紙部分にはランダム模様部を形成するために、ロジン、強化ロジン、変性ロジン、アルケニルコハク酸無水物、中性ロジン及びアルキルケテンダイマー等の内添サイズ剤、アクリルアマイド樹脂、変性ポリアクリルアマイド樹脂、カチオン化澱粉、ポリアクリルアミド澱粉誘導体及びポリビニルアルコール誘導体等の乾燥紙力増強剤、消泡剤、染料、着色顔料、蛍光剤、湿潤紙力向上剤、濾水性向上剤及び歩留向上剤等を用いることができる。
【００１８】
本発明においては、通常、長網多筒式、短網多筒式、円網多筒式、長網円網及び短網円網等の各種コンビネーション多筒式、オントップ多筒式並びにツインワイヤー多筒式紙を用いて紙が抄造される。
【００１９】
以下、本発明の偽造防止用紙について、実施例及び比較例を挙げて説明するが、本発明はこれらの例に限定されるものではない。
【実施例１】
【００２０】
ＮＢＫＰ１００質量％のパルプを粥状叩解し、パルプスラリーを調製した。このパルプスラリーにパルプ絶乾質量に対して、濾水剤としてカチオン化澱粉（日産エカノーベル株式会社：ＢＭＢ）を１質量％及びコロイド状珪酸（日産エカノーベル株式会社：ＢＭＡ）をＳｉＯ2で０．３質量％添加し、それらの複合体を形成させた（コロイド状珪酸中のＳｉＯ2１質量部に対しカチオン化澱粉が３．３質量部）。このようにして調製されたパルプスラリーを更に水で１質量％に希釈した（第一工程）。別に、ＮＢＫＰ１００質量％のパルプを粥状叩解し、水で０．３質量％濃度のパルプスラリーを調製した。この０．３％のパルプスラリーにパルプ絶乾質量に対して、填料として６質量％の軽質炭酸カルシウム（奥多摩工業株式会社：タマパール１２１−６Ｓ）及び４質量％の残光性蓄光顔料（根本特殊化学株式会社：Ｎ夜光「ルミノーバ」ＢＧ−３００Ｍ）を添加し混合した。このようにして調製されたパルプ及び填料のスラリーにそのスラリーの固形分に対し金属化合物として１質量％の硫酸バンドを添加し、一次凝集体を形成させた。この一時凝集体を懸濁したスラリーに水酸化ナトリウムを添加し、母液のｐＨを８にした。このｐＨ８のスラリーにそのスラリーのパルプ絶乾質量に対しアクリル系高分子凝集剤（ハイモ株式会社：ハイモロックＤＲ−３０００）を０．０１質量％添加し、二次凝集体を形成させた（第二工程）。
長網抄紙機により第一工程の１質量％濃度のパルプスラリーからの紙を抄造する際に、その長網抄紙機のストックインレットの直後に第二工程の二次凝集体を懸濁したスラリーを連添し偽造防止用紙を得た（第三工程）。
得られた偽造防止用紙の坪量は１００ｇ／ｍ2で、灰分は１．４質量％で、基紙部の不透明度は３０．０％で、填料の４０質量％が残光性蓄光顔料で、基紙部と該ランダム模様部との不透明度の差は４８．０％であった。
【実施例２】
【００２１】
軽質炭酸カルシウム６質量％及び残光性蓄光顔料４質量％を、軽質炭酸カルシウムを９．４質量％及び残光性蓄光顔料０．６質量％にした以外は実施例１を繰り返して実施例２の偽造防止用紙を得た。
得られた偽造防止用紙の坪量は１００ｇ／ｍ2で、灰分は１．４質量％で、基紙部の不透明度は３０．０％で、填料の６質量％が残光性蓄光顔料で、基紙部と該ランダム模様部との不透明度の差は５６．０％であった。
【００２２】
（比較例１）
軽質炭酸カルシウム６質量％及び残光性蓄光顔料４質量％を、軽質炭酸カルシウム９．７質量％及び残光性蓄光顔料０．３質量％にした以外は実施例１を繰り返して比較例１の偽造防止用紙を得た。
得られた偽造防止用紙の坪量は１００ｇ／ｍ2で、灰分は１．４質量％で、基紙部の不透明度は３０．０％で、填料の３質量％が残光性蓄光顔料で、基紙部と該ランダム模様部との不透明度の差は５７．０％であった。
【００２３】
（比較例２）
軽質炭酸カルシウム６質量％及び残光性蓄光顔料４質量％を、軽質炭酸カルシウム４質量％及び残光性蓄光顔料６質量％にした以外は実施例１を繰り返して比較例２の偽造防止用紙を得た。
得られた偽造防止用紙の坪量は１００ｇ／ｍ2で、灰分は１．４質量％で、基紙部の不透明度は３０．０％で、填料の６０質量％が残光性蓄光顔料で、基紙部と該ランダム模様部との不透明度の差は３８．０％であった。
【実施例３】
【００２４】
偽造防止用紙の坪量１００ｇ／ｍ2を４０ｇ／ｍ2にした以外は実施例１を繰り返して実施例３の偽造防止用紙を得た。
得られた偽造防止用紙の灰分は１．４質量％で、基紙部の不透明度は２５．０％で、填料の４０質量％が残光性蓄光顔料で、基紙部と該ランダム模様部との不透明度の差は６０．０％であった。
【実施例４】
【００２５】
偽造防止用紙の坪量は１００ｇ／ｍ2を２００ｇ／ｍ2にした以外は実施例１を繰り返して実施例４の偽造防止用紙を得た。
得られた偽造防止用紙の灰分は１．４質量％で、基紙部の不透明度は３７．０％で、填料の４０質量％が残光性蓄光顔料で、基紙部と該ランダム模様部との不透明度の差は４２．０％であった。
【００２６】
（比較例３）
偽造防止用紙の坪量１００ｇ／ｍ2を３５ｇ／ｍ2にした以外は実施例１を繰り返して比較例３の偽造防止用紙を得た。
得られた偽造防止用紙の灰分は１．４質量％で、基紙部の不透明度は２１．０％で、填料の４０質量％が残光性蓄光顔料で、基紙部と該ランダム模様部との不透明度の差は６５．０％であった。
【００２７】
（比較例４）
偽造防止用紙の坪量１００ｇ／ｍ2を２１０ｇ／ｍ2にした以外は実施例１を繰り返して比較例４の偽造防止用紙を得た。
得られた偽造防止用紙の灰分は１．４質量％で、基紙部の不透明度は３９．０％で、填料の４０質量％が残光性蓄光顔料で、基紙部と該ランダム模様部との不透明度の差は３９．０％であった。
【００２８】
実施例１〜４および比較例１〜４で得られた偽造防止用紙の各々の特性であるランダム模様部の鮮明さ、ランダム模様部を構成する残光性蓄光顔料の視覚効果及び偽造防止用紙の面質を以下の方法で評価した。結果を下記表１に示す。
【００２９】
＜ランダム模様部の鮮明さ＞
目視判断で模様の鮮明さを判断した。
○：模様が極めて鮮明なもの
△：模様が鮮明とはいえないが、模様と識別できるもの
×：模様と認識できないもの
【００３０】
＜残光性蓄光顔料の視覚効果＞
模様紙を１５０ルックスの室内に２時間放置した後で、残光性蓄光顔料の発光を目視で判断した。
○：発光を目視で観測できるもの
×：発光を目視で観測ができないもの
【００３１】
＜用紙の面質＞
基紙部とランダム模様部のペック平滑度をＪＩＳ  Ｐ８１１９に基づき測定した。
○：両者の差が１０秒未満で面質変化のないもの
×：１０秒以上で面質に変化の大きいもの
【００３２】
【表１】
2005273110.tif 000002
【００３３】
実施例１〜４および比較例１〜４から明らかなように、本発明の偽造防止用紙では視覚による真贋の鑑定が可能となる。